(57)【特許請求の範囲】
【請求項１】
互に対向する第１及び第２の主表面を有し、軟磁性体粉末を有機結合剤中に混合してなるシート状の複合磁性体を用いた電磁干渉抑制体であって、前記第１及び前記第２の主表面には、前記第１の主表面の凹部には前記第２の主表面の凹部、前記第１の主表面の凸部には前記第２の主表面の凸部が各々対応するように、凹凸が形成されていることを特徴とする電磁干渉抑制体。
【請求項２】
前記凹凸は、前記第１及び前記第２の主表面にエンボス処理を施すことにより形成されたエンボスであることを特徴とする請求項１に記載の電磁干渉抑制体。
【請求項３】
電磁干渉抑制体に用いるシート状の複合磁性体の製造方法であって、互に対向する第１及び第２の主表面を有し、軟磁性体粉末を有機結合剤中に混合してなる、シート状の複合磁性体を用意する工程と、
前記複合磁性体の前記第１及び前記第２の主表面に、前記第１の主表面の凹部には前記第２の主表面の凹部、前記第１の主表面の凸部には前記第２の主表面の凸部が各々対応するように、凹凸を形成する凹凸形成工程とを有することを特徴とする複合磁性体の製造方法。
【請求項４】
凹凸形成工程は、前記複合磁性体の前記第１及び前記第２の主表面にエンボス処理を施すことにより、前記複合磁性体の前記第１及び前記第２の主表面に前記凹凸を形成する工程であることを特徴とする請求項３に記載の複合磁性体の製造方法。
【請求項５】
凹凸形成工程は、前記複合磁性体を、互に対向する第１及び第２のエンボシングロール間に、前記第１及び前記第２の主表面が前記第１及び前記第２のエンボシングロールにそれぞれ接触するように、通すことにより、前記複合磁性体の前記第１及び前記第２の主表面に前記凹凸を形成する工程であることを特徴とする請求項３に記載の複合磁性体の製造方法。
【発明の詳細な説明】
【０００１】
【発明の属する技術分野】
本発明は、軟磁性体粉末を有機結合剤中に混合してなる複合磁性体の製造方法に関し、特に、電磁干渉抑制体に用いられる複合磁性体の製造方法に関する。
【０００２】
【従来の技術】
この種の電磁干渉抑制体は、不要電磁波の干渉によって生じる電磁波障害を抑制するために使用される。電磁干渉抑制体は、軟磁性体粉末を有機結合剤中に混合してなるシート状の複合磁性体とシート状の導電性体とを積層した構造を有している。このような電磁干渉抑制体は、それに到来した電磁波をシート状の複合磁性体で吸収し、シート状の複合磁性体を通過した電磁波をシート状の導電性体でシート状の複合磁性体に反射することによって不要電磁波の干渉を抑制する。従って、電磁干渉抑制体は、例えば、各々が電子部品を実装しかつ互いに離隔して対向して配置された２枚のプリント配線基板の間に配置して使用される。
【０００３】
従来のシート状の複合磁性体は、互に対向する第１及び第２の主表面を有しているが、これら第１及び第２の主表面は平らな平面である。
【０００４】
【発明が解決しようとする課題】
このような平らな主表面を有する図４に示すような従来のシート状の複合磁性体１０´を電磁干渉抑制体の複合磁性体として用いると、電磁干渉抑制体に入射波Ｉとして到来した電磁波がシート状の複合磁性体１０´内で吸収損失Ａとして吸収されたり、Ｂのように多重反射されたりしても、シート状の複合磁性体１０´を透過した透過波Ｔの透過レベルが大きい。なお、吸収損失Ａは、複合磁性体１０´を通過する時のオーミックロスであり、Ｒは、空間インピーダンスの差による反射損失を表している。
【０００５】
また、シート状の複合磁性体１０´を透過した透過波がシート状の導電性体でシート状の複合磁性体１０´に反射され、この反射された電磁波がシート状の複合磁性体１０´に入射波として入射した場合も、同様に、シート状の複合磁性体１０´を透過した透過波の透過レベルは大きい。従って、従来のシート状の複合磁性体を用いた電磁干渉抑制体では、不要電磁波の干渉を効果的に抑制することができない。
【０００６】
それ故、本発明の課題は、電磁波を効果的に吸収できる複合磁性体を提供することにある。
【０００７】
本発明の別の課題は、電磁波を効果的に吸収できる複合磁性体を製造する方法を提供することにある。
【０００８】
【課題を解決するための手段】
本発明によれば、互に対向する第１及び第２の主表面を有し、軟磁性体粉末を有機結合剤中に混合してなるシート状の複合磁性体を用いた電磁干渉抑制体であって、前記第１及び前記第２の主表面には、前記第１の主表面の凹部には前記第２の主表面の凹部、前記第１の主表面の凸部には前記第２の主表面の凸部が各々対応するように、凹凸が形成されていることを特徴とする電磁干渉抑制体が得られる。
【０００９】
更に本発明によれば、前記凹凸は、前記第１及び前記第２の主表面にエンボス処理を施すことにより形成されたエンボスであることを特徴とする電磁干渉抑制体が得られる。
【００１０】
また本発明によれば、電磁干渉抑制体に用いるシート状の複合磁性体の製造方法であって、互に対向する第１及び第２の主表面を有し、軟磁性体粉末を有機結合剤中に混合してなる、シート状の複合磁性体を用意する工程と、前記複合磁性体の前記第１及び前記第２の主表面に、前記第１の主表面の凹部には前記第２の主表面の凹部、前記第１の主表面の凸部には前記第２の主表面の凸部が各々対応するように、凹凸を形成する凹凸形成工程とを有することを特徴とする複合磁性体の製造方法が得られる。
【００１１】
更に本発明によれば、凹凸形成工程は、前記複合磁性体の前記第１及び前記第２の主表面にエンボス処理を施すことにより、前記複合磁性体の前記第１及び前記第２の主表面に前記凹凸を形成する工程であることを特徴とする複合磁性体の製造方法が得られる。
【００１２】
また本発明によれば、凹凸形成工程は、前記複合磁性体を、互に対向する第１及び第２のエンボシングロール間に、前記第１及び前記第２の主表面が前記第１及び前記第２のエンボシングロールにそれぞれ接触するように、通すことにより、前記複合磁性体の前記第１及び前記第２の主表面に前記凹凸を形成する工程であることを特徴とする複合磁性体の製造方法が得られる。
【００１３】
【発明の実施の形態】
次に本発明の実施の形態について図面を参照して説明する。
【００１４】
図１を参照すると、本発明の一実施形態によるシート状の複合磁性体１０は、軟磁性体粒子２１を有機結合剤２０中に分散してなるものである。この複合磁性体１０は、例えば、塩素化ポリエチレン等のエラストマを有機結合剤２０として、この有機結合剤２０と軟磁性体粉末とを混合することにより得られる。
【００１５】
このシート状の複合磁性体１０は、互に対向する第１及び第２の主表面を有し、第１及び第２の主表面には凹凸１１が形成されている。凹凸１１は、第１及び第２の主表面にエンボス処理を施すことにより形成されたエンボスである。
【００１６】
凹凸１１を第１及び第２の主表面に有するシート状の複合磁性体１０を電磁干渉抑制体の複合磁性体として用いると、図２に示すように、電磁干渉抑制体に入射波Ｉとして到来した電磁波をシート状の複合磁性体１０の主表面の凹凸１１で散乱でき、それによってＢのようにシート状の複合磁性体１０内を多重反射される成分が多くなり、その分、吸収損失として吸収されるため、シート状の複合磁性体１０を透過した透過波Ｔの透過レベルは小さくなると共に、反射波の反射レベルも小さくなる。
【００１７】
また、シート状の複合磁性体１０を透過した透過波がシート状の導電性体でシート状の複合磁性体１０に反射され、この反射された電磁波がシート状の複合磁性体１０に入射波として入射した場合も、同様に、シート状の複合磁性体１０内を多重反射され吸収される成分が多くなるため、シート状の複合磁性体１０を透過した透過波の透過レベルは小さくなる。
【００１８】
従って、このシート状の複合磁性体１０を用いた電磁干渉抑制体では、不要電磁波の干渉を効果的に抑制することができる。
【００１９】
次に、図１のシート状の複合磁性体１０の製造方法を説明する。
【００２０】
まず、互に対向する第１及び第２の主表面（これらは平らな面である。）を有し、軟磁性体粉末を有機結合剤中に混合してなるシート状の複合磁性体１０を用意する。このシート状の複合磁性体１０は可とう性を有する。次に、このシート状の複合磁性体１０の第１及び第２の主表面に凹凸１１を形成する。この際、シート状の複合磁性体１０の第１及び第２の主表面にエンボス処理を施すことにより、シート状の複合磁性体１０の第１及び第２の主表面に凹凸１１を形成する。
【００２１】
具体的には、図３に示すように、シート状の複合磁性体１０を、互に対向する第１及び第２のエンボシングロール１２及び１３間に、第１及び第２の主表面が第１及び第２のエンボシングロール１２及び１３にそれぞれ接触するように、通すことにより、シート状の複合磁性体１０の第１及び第２の主表面に凹凸（エンボス）１１を形成する。
【００２２】
なお、有機結合剤は、ポリエステル系樹脂、ポリ塩化ビニル系樹脂、ポリビニルブチラール樹脂、ポリウレタン樹脂、セルロール系樹脂、ニトリル−ブタジエン系ゴム、スチレン−ブタジエン系ゴム等の熱可塑性樹脂あるいはそれらの重合体、エポキシ樹脂、フェノール樹脂、アミド系樹脂、イミド系樹脂等の熱硬化性樹脂等であっても良い。
【００２３】
【発明の効果】
以上説明したように本発明によれば、互に対向する第１及び第２の主表面に凹凸を形成することによって、電磁波を効果的に吸収できるようにしたシート状の複合磁性体を用いた電磁干渉抑制体を得ることができる。
【００２４】
さらに本発明によれば、互に対向する第１及び第２の主表面に凹凸を形成することによって、電磁波を効果的に吸収できるようにしたシート状の複合磁性体を容易に得ることができる電磁干渉抑制体に用いられるシート状の複合磁性体の製造方法が得られる。
【図面の簡単な説明】
【図１】本発明の一実施形態による複合磁性体の側面図である。
【図２】図１の複合磁性体の作用を説明するための図である。
【図３】図１の複合磁性体の製造方法を説明するための図である。
【図４】従来の複合磁性体の作用を説明するための図である。
【符号の説明】
１０    複合磁性体
１０´    複合磁性体
１１    凹凸
１２    第１のエンボシングロール
１３    第２のエンボシングロール
２０    有機結合剤
２１    軟磁性体粒子
【図１】
0003807791.tif 000002
【図２】
0003807791.tif 000003
【図３】
0003807791.tif 000004
【図４】
0003807791.tif 000005